(57)【要約】      （修正有）【課題】安価に製造でき、満足できる優れた害虫防除効果を発揮できる害虫防除ネットを提供する。【解決手段】樹脂糸を多数の網目３を形成するように編んで、又は織って形成された害虫防除ネットにおいて、樹脂糸として、第１の樹脂糸１と第２の樹脂糸２とを共に用い、第１の樹脂糸１が害虫防除剤成分を、第２の樹脂糸２が昆虫成長制御剤成分を含有している。【選択図】図２
2012000106.tif 000002
【特許請求の範囲】
【請求項１】
樹脂糸を、多数の網目を形成するように、編んで又は織って形成された、害虫防除ネットにおいて、
樹脂糸として、第１の樹脂糸と第２の樹脂糸とを、共に用いており、
第１の樹脂糸が、害虫防除剤成分を含有しており、
第２の樹脂糸が、昆虫成長制御剤成分を含有している、
ことを特徴とする、害虫防除ネット。
【請求項２】
各網目が、第１の樹脂糸と第２の樹脂糸とで構成されている、請求項１記載の害虫防除ネット。
【請求項３】
害虫防除剤成分が、第１の樹脂糸中に練り込まれている、請求項１又は２に記載の害虫防除ネット。
【請求項４】
昆虫成長制御剤成分が、第２の樹脂糸中に練り込まれている、請求項１乃至３のいずれか一項に記載の害虫防除ネット。
【請求項５】
害虫防除剤成分が、第１の樹脂糸の表面にコーティングされている、請求項１、２、又は４に記載の害虫防除ネット。
【請求項６】
昆虫成長制御剤成分が、第２の樹脂糸の表面にコーティングされている、請求項１、２、３、又は５に記載の害虫防除ネット。
【請求項７】
害虫防除剤成分が、ピレスロイド化合物である、請求項１乃至６のいずれか一項に記載の害虫防除ネット。
【請求項８】
害虫防除剤成分が、ペルメトリンである、請求項１乃至６のいずれか一項に記載の害虫防除ネット。
【請求項９】
昆虫成長制御剤成分が、ピリプロキシフェンである、請求項１乃至８のいずれか一項に記載の害虫防除ネット。
【請求項１０】
第１の樹脂糸及び／又は第２の樹脂糸が、ポリエチレンでできている、請求項１乃至９のいずれか一項に記載の害虫防除ネット。
【請求項１１】
第１の樹脂糸及び／又は及び第２の樹脂糸が、モノフィラメントである、請求項１乃至１０のいずれか一項に記載の害虫防除ネット。
【発明の詳細な説明】
【技術分野】
【０００１】
本発明は、例えば蚊帳や網戸を構成する害虫防除ネット、に関するものである。
【背景技術】
【０００２】
害虫防除剤成分を含有した樹脂糸で構成された害虫防除ネットは、例えば特許文献１、２に示されている。
【先行技術文献】
【特許文献】
【０００３】
【特許文献１】特開２００８−１３５０８号公報
【特許文献２】特開平８−１６３９５０号公報
【発明の概要】
【発明が解決しようとする課題】
【０００４】
ところで、より優れた害虫防除効果を有する害虫防除ネットを得るために、ネットを形成する防虫繊維に、より多くの害虫防除剤成分を担持させることが、考えられる。しかしながら、１本の繊維に安定して担持できる害虫防除剤成分の量には、限界がある。また、害虫防除剤成分の担持量が多い場合には、洗濯等で除去される害虫防除剤成分の量も多くなるので、害虫防除剤成分の増量分に見合う程の、害虫防除効果の増強や残効が得られない場合がある。
【０００５】
本発明は、安価に製造でき、しかも、満足できる優れた害虫防除効果を発揮できる、害虫防除ネットを、提供することを目的とする。
【課題を解決するための手段】
【０００６】
本発明は、樹脂糸を、多数の網目を形成するように、編んで又は織って形成された、害虫防除ネットにおいて、樹脂糸として、第１の樹脂糸と第２の樹脂糸とを、共に用いており、第１の樹脂糸が、害虫防除剤成分を含有しており、第２の樹脂糸が、昆虫成長制御剤成分を含有している、ことを特徴としている。
【発明の効果】
【０００７】
本発明の害虫防除ネットによれば、優れた害虫防除効果を発揮できる。
【０００８】
しかも、本発明の害虫防除ネットによれば、第１の樹脂糸が害虫防除剤成分を含有しており、第２の樹脂糸が昆虫成長制御剤成分を含有しているので、第１の樹脂糸及び第２の樹脂糸の各々を、害虫防除剤成分及び昆虫成長制御剤成分の両方を含有している樹脂糸に比して、安価に製造でき、また、第１の樹脂糸及び第２の樹脂糸の割合や、編み方・織り方によって、目的に応じた種々のグレードの害虫防除ネットを製造できる。
【図面の簡単な説明】
【０００９】
【図１】本発明の害虫防除ネットの編構造の一例を示す図である。
【図２】本発明の害虫防除ネットの織構造の一例を示す図である。
【発明を実施するための形態】
【００１０】
本発明の害虫防除ネットは、樹脂糸を、多数の網目を形成するように、編んで又は織って形成されている。そして、本発明では、樹脂糸として、第１の樹脂糸と第２の樹脂糸とを、共に用いている。第１の樹脂糸は、害虫防除剤成分を含有している。第２の樹脂糸は、昆虫成長制御剤成分を含有している。なお、樹脂糸の代わりに、天然繊維、ガラス繊維等の、繊維材料から作られた糸を、使用してもよい。天然繊維としては、例えば、パルプ、セルロース、綿、毛等が、挙げられる。
【００１１】
本発明のネットは、編まれて構成された場合には編構造を有し、織られて構成された場合には織構造を有している。図１は編構造の一例を示し、図２は織構造の一例を示している。
【００１２】
本発明のネットは、編構造の場合でも織構造の場合でも、各網目が、第１の樹脂糸と第２の樹脂糸とで構成されているのが、好ましい。例えば、図１の編構造は、第１の樹脂糸１と第２の樹脂糸２とを、共に縦糸として、且つ、交互に、用い、そして、これらを編んで、構成されている。それ故、各網目３は、第１の樹脂糸１と第２の樹脂糸２とで囲まれている。また、図２の織構造は、第１の樹脂糸１を縦糸として用い、且つ、第２の樹脂糸２を横糸として用い、そして、これらを織って、構成されている。それ故、各網目３は、第１の樹脂糸１と第２の樹脂糸２とで囲まれている。なお、本発明のネットは、編構造を有するのが好ましい。
【００１３】
なお、網目の大きさは、防除対象とする害虫の体長に応じて適宜設定され、当該害虫がネットを通過しようとする際にネットに接触するような大きさであるのが好ましい。一般的には、網目の大きさ（ホールサイズ）は、１〜５ｍｍ、好ましくは２〜４ｍｍの範囲である。
【００１４】
第１の樹脂糸及び／又は第２の樹脂糸を構成する樹脂成分としては、通常は、熱可塑性樹脂が用いられる。熱可塑性樹脂としては、ポリオレフィン系樹脂、ポリビニルアルコール、ポリ酢酸ビニル、ポリカーボネート、ポリエステル、ポリアミド、ポリスチレン、ポリメタクリル酸メチル、アクリロニトリル−ブタジエン−スチレン共重合体、又はポリ塩化ビニルなどを、使用できる。
【００１５】
なお、熱可塑性樹脂としては、ポリオレフィン系樹脂が好ましい。ポリオレフィン系樹脂としては、次の化合物が好ましい。
（ｉ）α−オレフィンの単独重合体：例えば、ポリエチレン、ポリプロピレンなど。
（ii）エチレン−α−オレフィン共重合体：例えば、エチレン−プロピレン共重合体、エチレン−ブテン−１共重合体、エチレン−４−メチル−１−ペンテン共重合体、又はエチレン−ヘキセン共重合体など。
（iii）エチレン性不飽和結合を有する有機カルボン酸誘導体とエチレンとの共重合体：例えば、エチレン−メチルメタクリレート共重合体、エチレン−酢酸ビニル共重合体、エチレン−アクリル酸共重合体、又はエチレン−酢酸ビニル−メチルメタクリレート共重合体など。
【００１６】
第１の樹脂糸において、害虫防除剤成分は、残効性の観点から、樹脂糸中に練り込まれているのが、好ましい。この場合、第１の樹脂糸は、次のようにして製造できる。すなわち、樹脂成分と害虫防除剤成分とを、混合し、単軸押出機を用いて溶融混練して、ペレットに成形する。そして、そのペレットから、樹脂糸を紡糸する。これにより、害虫防除剤成分が樹脂糸中に分散して存在することとなる。したがって、第１の樹脂糸においては、害虫防除剤成分が糸表面にブリードし、害虫が糸表面において害虫防除剤成分と接触することにより、害虫防除効果が発揮される。
【００１７】
第１の樹脂糸には、害虫防除剤成分が、通常０．０１〜５０重量％、好ましくは０．１〜２５重量％含有される。
【００１８】
なお、第１の樹脂糸において、害虫防除剤成分は樹脂糸表面にコーティングされてもよい。この場合でも、害虫が糸表面において害虫防除剤成分と接触することにより、害虫防除効果が発揮される。この場合のコーティングを行う方法としては、例えば、害虫防除剤成分を、そのままで、又は、アルコール等の溶剤に溶解して、樹脂糸表面に、浸漬処理、スプレー処理、又は塗布処理する方法が、挙げられる。
【００１９】
第２の樹脂糸において、昆虫成長制御剤成分は、残効性の観点から、樹脂糸中に練り込まれているのが、好ましい。この場合、第２の樹脂糸は、次のようにして製造できる。すなわち、樹脂成分と昆虫成長制御剤成分とを、混合し、単軸押出機を用いて溶融混練して、ペレットに成形する。そして、そのペレットから、樹脂糸を紡糸する。これにより、昆虫成長制御剤成分が樹脂糸中に分散して存在することとなる。したがって、第２の樹脂糸においては、昆虫成長制御剤成分が糸表面にブリードし、害虫が糸表面において昆虫成長制御剤成分と接触することにより、第１の樹脂糸の害虫防除剤成分による害虫防除効果を高める効果が発揮される。
【００２０】
第２の樹脂糸には、昆虫成長制御剤成分が、通常０．００１〜５０重量％、好ましくは０．０１〜２５重量％含有される。
【００２１】
なお、第２の樹脂糸において、昆虫成長制御剤成分は樹脂糸表面にコーティングされてもよい。この場合でも、害虫が糸表面において昆虫成長制御剤成分と接触することにより、第１の樹脂糸の害虫防除剤成分による害虫防除効果を高める効果が発揮される。この場合のコーティングを行う方法としては、例えば、昆虫成長制御剤成分を、そのままで、又は、アルコール等の溶剤に溶解して、樹脂糸表面に、浸漬処理、スプレー処理、又は塗布処理する方法が、挙げられる。
【００２２】
第１の樹脂糸及び／又は第２の樹脂糸は、所定の太さを有するモノフィラメントであるのが、好ましい。これによれば、編作業や織作業が容易となる。なお、この場合の「所定の太さ」とは、害虫防除ネットとしての強度を維持できる太さである。一般に、第１の樹脂糸及び／又は第２の樹脂糸がモノフィラメントである場合には、５０〜３５０デニールの範囲のモノフィラメントを使用することが好ましい。
【００２３】
また、第１の樹脂糸及び／又は第２の樹脂糸としては、テープ状のものを使用してもよい。これによれば、本発明のネットには、第１の樹脂糸と第２の樹脂糸とによってモザイク状の模様が形成される。
【００２４】
害虫防除剤成分としては、ピレスロイド化合物が好ましい。ピレスロイド化合物としては、例えば、アクリナトリン、アレスリン（ａｌｌｅｔｈｒｉｎ）、ｄ−アレスリン、ｄｄ−アレスリン、ベータ−シフルトリン（ｂｅｔａ−ｃｙｆｌｕｔｈｒｉｎ）、ビフェントリン（ｂｉｆｅｎｔｈｒｉｎ）、シクロプロトリン（ｃｙｃｌｏｐｒｏｔｈｒｉｎ）、シフルトリン（ｃｙｆｌｕｔｈｒｉｎ）、シハロトリン（ｃｙｈａｌｏｔｈｒｉｎ）、シペルメトリン（ｃｙｐｅｒｍｅｔｈｒｉｎ）、ジメフルトリン（ｄｉｍｅｆｌｕｔｈｒｉｎ）、エンペントリン（ｅｍｐｅｎｔｈｒｉｎ）、デルタメトリン（ｄｅｌｔａｍｅｔｈｒｉｎ）、テラレスリン、テフルトリン、エスフェンバレレート（ｅｓｆｅｎｖａｌｅｒａｔｅ）、エトフェンプロックス（ｅｔｈｏｆｅｎｐｒｏｘ）、フェンプロパトリン（ｆｅｎｐｒｏｐａｔｈｒｉｎ）、フェンバレレート（ｆｅｎｖａｌｅｒａｔｅ）、フルシトリネート（ｆｌｕｃｙｔｈｒｉｎａｔｅ）、フルフェンプロックス（ｆｌｕｆｅｎｏｐｒｏｘ）、フルメトリン（ｆｌｕｍｅｔｈｒｉｎ）、フルバリネート（ｆｌｕｖａｌｉｎａｔｅ）、プロフルトリン（ｐｒｏｆｌｕｔｈｒｉｎ）、ハルフェンプロックス（ｈａｌｆｅｎｐｒｏｘ）、イミプロトリン（ｉｍｉｐｒｏｔｈｒｉｎ）、ペルメトリン（ｐｅｒｍｅｔｈｒｉｎ）、ベンフルスリン、プラレトリン（ｐｒａｌｌｅｔｈｒｉｎ）、ピレトリン（ｐｙｒｅｔｈｒｉｎｓ）、レスメトリン（ｒｅｓｍｅｔｈｒｉｎ）、ｄ−レスメトリン、シグマ−サイパーメトリン（ｓｉｇｍａ−ｃｙｐｅｒｍｅｔｈｒｉｎ）、シラフルオフェン（ｓｉｌａｆｌｕｏｆｅｎ）、テフルトリン（ｔｅｆｌｕｔｈｒｉｎ）、トラロメトリン（ｔｒａｌｏｍｅｔｈｒｉｎ）、トランスフルトリン（ｔｒａｎｓｆｌｕｔｈｒｉｎ）、テトラメトリン（ｔｅｔｒａｍｅｔｈｒｉｎ）、ｄ−テトラメトリン、フェノトリン（ｐｈｅｎｏｔｈｒｉｎ）、ｄ−フェノトリン、シフェノトリン（ｃｙｐｈｅｎｏｔｈｒｉｎ）、アルファシペルメトリン（ａｌｐｈａ−ｃｙｐｅｒｍｅｔｈｒｉｎ）、シアルファシペルメトリン、ゼータシペルメトリン（ｚｅｔａ−ｃｙｐｅｒｍｅｔｈｒｉｎ）、ラムダシハロトリン（ｌａｍｂｄａ−ｃｙｈａｌｏｔｈｒｉｎ）、ガンマシハロトリン（ｇａｍｍａ−ｃｙｈａｌｏｔｈｒｉｎ）、フラメトリン（ｆｕｒａｍｅｔｈｒｉｎ）、タウフルバリネート（ｔａｕ−ｆｌｕｖａｌｉｎａｔｅ）、メトフルトリン（ｍｅｔｏｆｌｕｔｈｒｉｎ）、天然ピレトリン等が挙げられるが、特に、ペルメトリン、デルタメトリン、又はアルファシペルメトリンが好ましい。
【００２５】
これらのピレスロイド化合物は、一種のみで、又は、二種以上を組み合わせて、使用できる。また、上記化合物の中には、光学異性体、立体異性体、又は幾何異性体等が存在するものもあるが、本発明のピレスロイド化合物には、活性な異性体及びその混合物が、含まれる。
【００２６】
あるいは、害虫防除剤成分としては、例えば、ネオニコチノイド系化合物、カーバメート系化合物、有機リン系化合物、フェニルピラゾール系化合物、ピロール系化合物、又はオキサジアジン系化合物などを、用いてもよい。なお、ネオニコチノイド系化合物としては、クロチアニジン（ｃｌｏｔｈｉａｎｉｄｉｎ）が、好ましい。
【００２７】
昆虫成長制御剤成分としては、具体的には、幼若ホルモン活性化合物やキチン合成阻害剤を挙げることができる。
【００２８】
幼若ホルモン活性化合物としては、例えば、ピリプロキシフェン、メトプレン、ハイドロプレン、フェノキシカルブ等が挙げられる。
【００２９】
キチン合成阻害剤としては、例えば、エトキサゾール、クロルフルアズロン、フルアズロン、トリアズロン、ノバルロン、ヘキサフルムロン、ジフルベンズロン、シロマジン、フルフェノクスロン、テフルベンズロン、トリフルムロン、フルシクロクスロン、ヒドロプレン、ルフェニュロン、ノビフルムロン、ビストリフルロン等が挙げられる。
【００３０】
なお、昆虫成長制御剤としては、ピリプロキシフェン又はメトプレンが好ましい。
【００３１】
本発明の害虫防除ネットにおいては、寄って来た害虫は、網目３を通り抜けようと試みる際に、第１の樹脂糸１及び第２の樹脂糸２に触れる。特に、網目３が第１の樹脂糸１と第２の樹脂糸２とで囲まれている場合には、害虫は、一度に且つ確実に、第１の樹脂糸１及び第２の樹脂糸２に触れる。また、害虫は、ネット上を歩行したりネット上で休息したりする際も、一度に且つ確実に、第１の樹脂糸１及び第２の樹脂糸２に触れる。このとき、害虫は、第１の樹脂糸１の表面において害虫防除剤成分に接触し、また、第２の樹脂糸２の表面において昆虫成長制御剤成分に接触する。このため、害虫は、害虫防除剤成分のみに接触した場合に比して高い害虫防除効果を受ける。したがって、害虫は、確実に防除される。
【００３２】
以上のように、本発明の害虫防除ネットによれば、害虫を、第１の樹脂糸の害虫防除剤成分及び第２の樹脂糸の昆虫成長制御剤成分に接触させることにより、害虫に対して高い害虫防除効果を及ぼすことができるので、満足できる優れた害虫防除効果を発揮できる。
【００３３】
また、本発明の害虫防除ネットでは、第１の樹脂糸は、害虫防除剤成分を含有しているが、昆虫成長制御剤成分を含有してはおらず、また、第２の樹脂糸は、昆虫成長制御剤成分を含有しているが、害虫防除剤成分を含有してはいない。したがって、次のような効果を発揮できる。
（１）第１の樹脂糸及び第２の樹脂糸の各々は、害虫防除剤成分及び昆虫成長制御剤成分の両方を含有している樹脂糸に比して、安価に製造できる。したがって、本発明の害虫防除ネットは、安価に製造できる。
（２）第１の樹脂糸及び第２の樹脂糸の各々は、害虫防除剤成分及び昆虫成長制御剤成分の両方を含有している樹脂糸に比して、害虫防除剤成分及び昆虫成長制御剤成分の各々を高濃度に含有させることができる。
（３）第１の樹脂糸及び第２の樹脂糸の各々は、殺虫剤成分及び昆虫成長制御剤成分の一方のみを含有しているので、殺虫剤成分及び昆虫成長制御剤成分の各々について最適な担持体である樹脂を選択することができる。したがって、本発明の害虫防除ネットは、殺虫剤成分及び昆虫成長制御剤成分の両方を含有している樹脂糸を用いた場合に比して、製品設計上の自由度が高い。
【００３４】
また、害虫防除剤成分が第１の樹脂糸中に練り込まれている場合には、害虫防除剤成分を糸表面に徐々にブリードできるので、害虫防除効果の持続性を向上できる。また、昆虫成長制御剤成分が第２の樹脂糸中に練り込まれている場合には、昆虫成長制御剤成分を糸表面に徐々にブリードできるので、昆虫成長制御剤成分による効果の持続性を向上できる。
【００３５】
本発明の害虫防除ネットの使用形態としては、例えば、蚊帳、網戸、防虫網等を、挙げることができ、特に、蚊帳や網戸が好ましい。
【００３６】
また、本発明の害虫防除ネットの利用形態としては、壁紙、レース、カーテン、床材等の、住宅用部品を、挙げることができ、特に、屋内設置用壁紙、レース、カーテンが、好ましい。更には、ペットや家畜のための、マット等の防虫製品を、挙げることもできる。
【００３７】
本発明の害虫防除ネットによれば、例えば、有害昆虫類及び有害ダニ類等の害虫を防除できる。そのような害虫としては、具体的には、例えば、次のものが挙げられる。
・Anopheles属の蚊である、An. gambiae, An. arabiensis, An. funestus, An. melas, An. minimus, An. dirus, An, stephensi, An. sinensis, An. anthropophagus等。
・Culex属の蚊である、Cx. pipiens pipiens, Cx. quinquefasciatus, Cx. pipiens pallens, Cx. pipiens f. molestus, Cx. restuans, Cx. tarsalis, Cx. modestus, Cx. tritaeniorhynchus等。
・Aedes属の蚊である、Aedes aegypti, Ae. albopictus, Ae. japonicus, Ae. vexans。
・アブ類、ハエ類、ブユ類、サシチョウバエ類、ヌカカ類、ツェツェバエ類、ユスリカ類、ノミ類、シラミ類、トコジラミ類、サシガメ類、アリ類、シロアリ類、ダニ類、マダニ類等。
【００３８】
なお、害虫が本発明の害虫防除ネットに接触すると、具体的には、次のような害虫防除効果が発揮される。
（１）害虫による吸血を、防止できる。
（２）害虫を不妊化できる。
（３）害虫の卵の孵化を阻害できる。
（４）害虫の２回目以降の吸血を阻害できる。
（５）害虫の寿命を短縮できる。
（６）上述の効果により、害虫の個体数密度を低減できる。
（７）上述した吸血阻害効果により、人畜への病原体の伝播を防止できる。
（８）害虫が感染症を媒介する場合には、上述の効果により、害虫の感染症媒介能を劇的に低下させることができる。したがって、本発明の害虫防除材を、所定の地域全体で使用すると、当該地域における感染症を撲滅できる。
（９）上述の効果は、ｋｄｒ因子、及び／又は、代謝系のピレスロイド抵抗性、を持った害虫に対しても、優れている。
（１０）人間の感染症だけでなく、家畜の感染症も防除できる。
【００３９】
第１の樹脂糸及び第２の樹脂糸の各々は、必要に応じて、共力剤、ネオニコチノイド化合物、カーバメート系化合物や有機リン系化合物などの殺虫剤、酸化防止剤、防黴剤、抗菌剤、顔料、芳香剤、消臭剤、展着剤、紫外線吸収剤、光安定剤、滑剤、アンチブロッキング剤、帯電防止剤、界面活性剤、充填剤、難然剤、可塑剤、又は防錆剤等の、配合剤を、含有してもよい。
【００４０】
共力剤としては、例えば、次のものが挙げられる。
・α−［２−（２−ブトキシエトキシ）エトキシ］−４，５−メチレンジオキシ−２−プロピルトルエン  ［ピペロニルブトキサイド（ＰＢＯ）］
・Ｎ−（２−エチルヘキシル）−１−イソプロピル−４−メチルビシクロ（２，２，２）オクト−５−エン−２，３−ジカルボキシイミド  ［サイネピリン５００］
・ステアリン酸ブチル
・ビス−（２，３，３，３−テトラクロロプロピル）エーテル  ［Ｓ−４２１］
・Ｎ−（２−エチルヘキシル）ビシクロ［２．２．１］ヘプト−５−エン−２，３−ジカルボキシイミド  ［ＭＧＫ２６４］
【実施例】
【００４１】
以下、本発明の害虫防除ネットの実施例について説明する。なお、本発明は、これらの実施例に限定されない。
【００４２】
［第１実施例］
本実施例の害虫防除ネットは、図１の編構造を有しており、次のようにして作製する。
（１）第１の樹脂糸１の調製
ポリエチレン９６重量部と、非晶質シリカ２重量部と、ペルメトリン、デルタメトリン、及びアルファシペルメトリンからなる群から選ばれる１種のピレスロイド化合物２重量部とを、攪拌混合した後、単軸押出機を用いて溶融混練する。そして、得られた混合物から、円柱形状のペレット６０ｋｇを成形する。そして、２０ｋｇのペレットから、第１の樹脂糸１を紡糸する。第１の樹脂糸１はモノフィラメントであり、その太さは１９０デニールである。
（２）第２の樹脂糸２の調製
ポリエチレン９６重量部と、非晶質シリカ２重量部と、ピリプロキシフェン又はメトプレン２重量部とを、攪拌混合した後、単軸押出機を用いて溶融混練する。そして、得られた混合物から、円柱形状のペレット６０ｋｇを成形する。そして、２０ｋｇのペレットから、第２の樹脂糸２を紡糸する。第２の樹脂糸２はモノフィラメントであり、その太さは１９０デニールである。
（３）ネットの作製
第１の樹脂糸１と第２の樹脂糸２とを、共に縦糸として、且つ、交互に、用い、そして、これらを編んで、ネットを作製する。網目３の大きさは、Ｌ１が約２ｍｍ、Ｗ１が約２．５ｍｍとなるように設定する。
【００４３】
［第２実施例］
本実施例の害虫防除ネットは、図２の織構造を有しており、次のようにして作製する。
（１）第１の樹脂糸１の調製
ポリエチレン９４重量部と、非晶質シリカ３重量部と、ペルメトリン、デルタメトリン、及びアルファシペルメトリンからなる群から選ばれる１種のピレスロイド化合物３重量部とを、攪拌混合した後、単軸押出機を用いて溶融混練する。そして、得られた混合物から、円柱形状のペレット６０ｋｇを成形する。そして、２０ｋｇのペレットから、第１の樹脂糸１を紡糸する。第１の樹脂糸１はモノフィラメントであり、その太さは１９０デニールである。
（２）第２の樹脂糸２の調製
ポリエチレン９４重量部と、非晶質シリカ３重量部と、ピリプロキシフェン又はメトプレン３重量部とを、攪拌混合した後、単軸押出機を用いて溶融混練する。そして、得られた混合物から、円柱形状のペレット６０ｋｇを成形する。そして、２０ｋｇのペレットから、第２の樹脂糸２を紡糸する。第２の樹脂糸２はモノフィラメントであり、その太さは１９０デニールである。
（３）ネットの作製
第１の樹脂糸１を縦糸として用い、第２の樹脂糸２を横糸として用い、縦糸と横糸とを織って、ネットを作製する。網目３の大きさは、Ｌ２が約２ｍｍ、Ｗ２が約４ｍｍとなるように設定する。
【００４４】
［第３実施例］
本実施例の害虫防除ネットは、織構造を有しており、次のようにして作製する。
（１）第１の樹脂糸の調製
非晶質シリカ４．０重量部と、ペルメトリン、デルタメトリン、及びアルファシペルメトリンからなる群から選ばれる１種のピレスロイド化合物８．２重量部と、ステアリン酸亜鉛２．６重量部と、ＢＨＴ０．１重量部とを、攪拌混合し、その後、ポリエチレン８５．１重量部とを加えて、単軸押出機を用いて溶融混練する。そして、得られた混合物から、円柱形状のペレットを成形する。次に、得られたペレット５０．０重量部とポリエチレン５０．０重量部とを、溶融混練する。そして、得られた混合物から、加工温度２００℃にて、第１の樹脂糸を紡糸する。第１の樹脂糸はモノフィラメントであり、その太さは１９０デニールである。
（２）第２の樹脂糸の調製
非晶質シリカ４．０重量部と、ピリプロキシフェン又はメトプレン８．２重量部と、ステアリン酸亜鉛２．６重量部と、ＢＨＴ０．１重量部とを、攪拌混合し、その後、ポリエチレン８５．１重量部とを加えて、単軸押出機を用いて溶融混練する。そして、得られた混合物から、円柱形状のペレットを成形する。次に、得られたペレット５０．０重量部とポリエチレン５０．０重量部とを、溶融混練する。そして、得られた混合物から、加工温度２００℃にて、第２の樹脂糸を紡糸する。第２の樹脂糸はモノフィラメントであり、その太さは１９０デニールである。
（３）ネットの作製
第１の樹脂糸及び第２の樹脂糸を縦糸として用い、第１の樹脂糸を横糸として用い、縦糸と横糸とを織って、ネットを作製する。縦糸は、約２．５ｍｍ間隔で配置する。横糸は、約４．０ｍｍ間隔で配置する。縦糸においては、第２の樹脂糸を３本続けて配置し且つ第１の樹脂糸を１本配置する、というサイクルを繰り返す。
【００４５】
［第４実施例］
本実施例の害虫防除ネットは、織構造を有しており、次のようにして作製する。
（１）第１の樹脂糸の調製
非晶質シリカ４．０重量部と、ペルメトリン、デルタメトリン、及びアルファシペルメトリンからなる群から選ばれる１種のピレスロイド化合物８．２重量部と、ステアリン酸亜鉛２．６重量部と、ＢＨＴ０．１重量部とを、混合攪拌し、その後、ポリエチレン８５．１重量部とを加えて、単軸押出機を用いて溶融混練する。そして、得られた混合物から、円柱形状のペレットを成形する。次に、得られたペレット５０．０重量部とポリエチレン５０．０重量部とを溶融混練する。そして、得られた混合物から、加工温度２００℃にて、第１の樹脂糸を紡糸する。第１の樹脂糸はモノフィラメントであり、その太さは１９０デニールである。
（２）第２の樹脂糸の調製
非晶質シリカ４．１重量部と、ピリプロキシフェン又はメトプレン４．２重量部と、ステアリン酸亜鉛２．６重量部と、ＢＨＴ０．１重量部とを、攪拌混合し、その後、ポリエチレン８９．０重量部とを加えて、単軸押出機を用いて溶融混練する。そして、得られた混合物から、円柱形状のペレットを成形する。次に、得られたペレット５０．０重量部とポリエチレン５０．０重量部とを溶融混練する。そして、得られた混合物から、加工温度２００℃にて、第２の樹脂糸を紡糸する。第２の樹脂糸はモノフィラメントであり、その太さは１９０デニールである。
（３）ネットの作製
第１の樹脂糸及び第２の樹脂糸を縦糸として用い、第１の樹脂糸を横糸として用い、縦糸と横糸とを織って、ネットを作製する。縦糸は、約２．５ｍｍ間隔で配置する。横糸は、約４．０ｍｍ間隔で配置する。縦糸においては、第２の樹脂糸を３本続けて配置し且つ第１の樹脂糸を１本配置する、というサイクルを繰り返す。
【００４６】
［第５実施例］
本実施例の害虫防除ネットは、図１の編構造を有しており、次のようにして作製する。
（１）第１の樹脂糸１の調製
非晶質シリカ４．０重量部と、ペルメトリン、デルタメトリン、及びアルファシペルメトリンからなる群から選ばれる１種のピレスロイド化合物８．２重量部と、ステアリン酸亜鉛２．６重量部と、ＢＨＴ０．１重量部とを、攪拌混合し、その後、ポリエチレン８５．１重量部とを加えて、単軸押出機を用いて溶融混練する。そして、得られた混合物から、円柱形状のペレットを成形する。次に、得られたペレット５０．０重量部とポリエチレン５０．０重量部とを、溶融混練する。そして、得られた混合物から、加工温度２００℃にて、第１の樹脂糸を紡糸する。第１の樹脂糸はモノフィラメントであり、その太さは１９５デニールである。
（２）第２の樹脂糸２の調製
非晶質シリカ４．０重量部と、ピリプロキシフェン又はメトプレン８．２重量部と、ステアリン酸亜鉛２．６重量部と、ＢＨＴ０．１重量部とを、攪拌混合し、その後、ポリエチレン８５．１重量部とを加えて、単軸押出機を用いて溶融混練する。そして、得られた混合物から、円柱形状のペレットを成形する。次に、得られたペレット５０．０重量部とポリエチレン５０．０重量部とを、溶融混練する。そして、得られた混合物から、加工温度２００℃にて、第２の樹脂糸を紡糸する。第２の樹脂糸はモノフィラメントであり、その太さは１９５デニールである。
（３）ネットの作製
第１の樹脂糸と第２の樹脂糸とを、共に縦糸として、且つ、交互に、用い、そして、これらを編んで、ネットを作製する。網目３の大きさは、Ｌ１が約２ｍｍ、Ｗ１が約２．５ｍｍとなるように設定する。
【００４７】
［第６実施例］
本実施例の害虫防除ネットは、図２の織構造を有しており、次のようにして作製する。
（１）第１の樹脂糸１の調製
ポリエチレン９４重量部と、非晶質シリカ３重量部と、クロチアニジン３重量部とを、攪拌混合した後、単軸押出機を用いて溶融混練する。そして、得られた混合物から、円柱形状のペレット６０ｋｇを成形する。そして、２０ｋｇのペレットから、第１の樹脂糸１を紡糸する。第１の樹脂糸１はモノフィラメントであり、その太さは１９０デニールである。
（２）第２の樹脂糸２の調製
ポリエチレン９４重量部と、非晶質シリカ３重量部と、ピリプロキシフェン又はメトプレン３重量部とを、攪拌混合した後、単軸押出機を用いて溶融混練する。そして、得られた混合物から、円柱形状のペレット６０ｋｇを成形する。そして、２０ｋｇのペレットから、第２の樹脂糸２を紡糸する。第２の樹脂糸２はモノフィラメントであり、その太さは１９０デニールである。
（３）ネットの作製
第１の樹脂糸１を縦糸として用い、第２の樹脂糸２を横糸として用い、縦糸と横糸とを織って、ネットを作製する。網目３の大きさは、Ｌ２が約２ｍｍ、Ｗ２が約４ｍｍとなるように設定する。
【００４８】
［参照例］
ポリエチレンから、加工温度２４０℃にて、モノフィラメントを紡糸する。そして、得られた樹脂糸を、多数の網目を形成するように、編んで、ネットを作製する。なお、網目の大きさは、６．４５ｃｍ２あたりのホールの数が１００個になるように設定する。
【００４９】
［試験例］
第１実施例の害虫防除ネットから、２５ｃｍ×２５ｃｍの切片を、試験サンプルとして切り出す。一方、参照例のネットからも、２５ｃｍ×２５ｃｍの切片を、参照サンプルとして切り出す。そして、各サンプルを用いた場合における、ピレスロイド抵抗性のガンビエハマダラカ（Anopheles gambiae）の吸血率を、下記の参考文献に記載のトンネル試験によって、求める。吸血率は、式（ａ）により算出する。更に、試験サンプルに関する吸血阻害率を求める。吸血阻害率は、式（ｂ）により算出する。その結果、本発明の害虫防除ネットが優れた害虫防除効力を示すことが、確認できる。
【００５０】
（参考文献）
WHOPES(2005), Guidelines for laboratory and field testing of long-lasting
insecticidal mosquito nets, WHO/CDS/WHOPES/GCDPP/2005.11 Geneva, WHO.
【００５１】
【数１】
2012000106.tif 000003
【００５２】
【数２】
2012000106.tif 000004
【産業上の利用可能性】
【００５３】
本発明の害虫防除ネットは、安価に製造でき、しかも、満足できる優れた害虫防除効果を発揮できるので、産業上の利用価値が大である。
【符号の説明】
【００５４】
１  第１の樹脂糸  ２  第２の樹脂糸  ３  網目
【図１】
2012000106.tif 000005
【図２】
2012000106.tif 000006